(57)【特許請求の範囲】
【請求項１】
開閉可能な金型（２、４、８、９）と、
この金型（２、４、８、９）の内部に設けられ、ダイカスト製品を成形するキャビティ（１０）と、
前記金型（２、４、８、９）に設けられ、前記キャビティ（１０）内に溶湯を圧入する射出機構（１１、１２）と、
前記金型（２、４、８、９）に設けられ、前記キャビティ（１０）に連通している真空経路（１７）と、
前記キャビティ（１０）内を前記真空経路（１７）を通して真空引きする真空装置（２２）と、
前記金型（２、４、８、９）に設けられ、前記真空経路（１７）を開閉する経路開閉手段（１８）と、
前記金型（２、４、８、９）に設けられ、前記真空経路（１７）に比して通路断面積が十分小さいガス排出路（２３）とを備え、
このガス排出路（２３）を形成する壁面部材（２３ａ、２３ｂ、２３ｄ、２３ｅ）を前記金型（２、４、８、９）より熱伝導のよい材料で構成し、
このガス排出路（２３）の一端を前記キャビティ（１０）内に連通するとともに、このガス排出路（２３）の他端を前記真空装置（２２）に連通させ、前記経路開閉手段（１８）により前記真空経路（１７）を遮断した後も、前記ガス排出路（２３）を通して前記キャビティ（１０）内の真空引きを継続するようにしたことを特徴とする真空ダイカスト装置。
【請求項２】
前記ガス排出路（２３）の他端を前記真空経路（１７）のうち、前記経路開閉手段（１８）よりも後流側の部位に連通させることを特徴とする請求項１に記載の真空ダイカスト装置。
【請求項３】
前記ガス排出路（２３）を波形に屈折した形状としたことを特徴とする請求項１または２に記載の真空ダイカスト装置。
【請求項４】
前記熱伝導のよい材料はベリリウム銅であることを特徴とする請求項１ないし３のいずれか１つに記載の真空ダイカスト装置。
【請求項５】
前記金型は固定金型（２、８）と可動金型（４、９）とからなり、
前記ガス排出路（２３）の片側の壁面部材（２３ｂ、２３ｅ）を前記固定金型（２、８）側に設け、前記ガス排出路（２３）の他の片側の壁面部材（２３ａ、２３ｄ）を前記可動金型（４、９）側に設けたことを特徴とする請求項１ないし４のいずれか１つに記載の真空ダイカスト装置。
【請求項６】
請求項１ないし５のいずれか１つに記載の真空ダイカスト装置を用いてダイカスト製品を成形する真空ダイカスト方法であって、
前記キャビティ（１０）内に前記射出機構（１１、１２）により溶湯を圧入する過程において、前記経路開閉手段（１８）により前記真空経路（１７）を開放して、前記真空経路（１７）および前記ガス排出路（２３）の両方を通して前記キャビティ（１０）内を真空引きする第１の真空引き状態と、
この第１の真空引き状態の終了後に、前記経路開閉手段（１８）により前記真空経路（１７）を遮断して、前記ガス排出路（２３）のみを通して前記キャビティ（１０）内の真空引きを継続する第２の真空引き状態とを設定することを特徴とする真空ダイカスト方法。
【発明の詳細な説明】
【０００１】
【発明の属する技術分野】
本発明は、製品形状成形用のキャビティ内を真空状態にして、ダイカスト製品に含有されるガス量を低減して、ダイカスト製品の高品質化を図る真空ダイカスト装置および真空ダイカスト方法に関するもので、例えば、スクロール型圧縮機におけるアルミニウム合金製のハウジング等の製造に用いて好適である。
【０００２】
【従来の技術】
従来、この種の真空ダイカスト装置は特開昭６０−２５０８６７号公報等にて提案されており、この公報記載のものでは、キャビティ部と真空経路との間にカットオフピンを介在し、キャビティ内への金属（アルミニウム合金）溶湯の圧入が完了する前に、カットオフピンを真空経路中に進入させて、真空経路をカットオフピンにて遮断している。
【０００３】
これにより、金属溶湯が真空経路中に進入することを阻止して、溶湯により真空経路が閉塞されるのを防止している。
【０００４】
【発明が解決しようとする課題】
しかしながら、上記従来技術では、金属溶湯の真空経路への進入阻止のためには、金属溶湯の圧入完了前に、カットオフピンにて真空経路を遮断しなければならないので、真空経路遮断後にダイカスト用金型のシール不良によりキャビティ内の真空度が低下したり、あるいは真空経路遮断後も続行される金属溶湯の圧入により発生する熱分解ガスの影響でキャビティ内の真空度が低下することがある。このキャビティ内の真空度の低下は、ダイカスト製品に含有されるガス量の増大を招き、ダイカスト製品の品質低下を引き起こす。
【０００５】
本発明は上記点に鑑みてなされたもので、キャビティ内の真空度の低下を防止して、高品質のダイカスト製品を成形できるようにすることを目的とする。
【０００６】
【課題を解決するための手段】
上記目的を達成するため、請求項１記載の発明では、ダイカスト製品を成形するキャビティ（１０）に連通している真空経路（１７）と、
この真空経路（１７）を開閉する経路開閉手段（１８）と、
真空経路（１７）に比して通路断面積が十分小さいガス排出路（２３）とを備え、
このガス排出路（２３）を形成する壁面部材（２３ａ、２３ｂ、２３ｄ、２３ｅ）を前記金型（２、４、８、９）より熱伝導のよい材料で構成し、
このガス排出路（２３）の一端をキャビティ（１０）内に連通するとともに、このガス排出路（２３）の他端を真空装置（２２）に連通させ、
経路開閉手段（１８）により真空経路（１７）を遮断した後も、ガス排出路（２３）を通してキャビティ（１０）内の真空引きを継続するようにしたことを特徴としている。
【０００７】
このような構成によると、キャビティ（１０）内に射出機構（１１、１２）により溶湯を圧入する過程において、経路開閉手段（１８）により真空経路（１７）を開放して、真空経路（１７）およびガス排出路（２３）の両方を通してキャビティ（１０）内を真空引きする第１の真空引き状態と、
この第１の真空引き状態の終了後に、経路開閉手段（１８）により真空経路（１７）を遮断して、ガス排出路（２３）のみを通してキャビティ（１０）内の真空引きを継続する第２の真空引き状態とを設定することが可能となる。
【０００８】
このように、経路開閉手段（１８）による真空経路遮断後も、キャビティ（１０）内の真空引きを継続することにより、キャビティ内の真空度低下を抑制して、ダイカスト製品に含有されるガス量を減少させ、ダイカスト製品の品質向上を図ることができる。
しかも、ガス排出路（２３）の通路断面積を真空経路（１７）に比して十分小さくすることにより、ガス排出路（２３）内に進入した溶湯の熱を金型側に速やかに伝導させて、溶湯を急速に冷却、凝固できるので、溶湯がガス排出路（２３）を通過して真空経路（１７）側まで到達するという不具合は生じない。
特に、請求項１記載の発明では、ガス排出路（２３）を形成する壁面部材（２３ａ、２３ｂ、２３ｄ、２３ｅ）を金型（２、４、８、９）より熱伝導のよい材料で構成しているので、ガス排出路（２３）内の溶湯の伝熱促進をさらに向上して溶湯を急速に冷却、凝固できる。
【０００９】
請求項２記載の発明のように、ガス排出路（２３）の他端は真空経路（１７）のうち、経路開閉手段（１８）よりも後流側の部位に連通させることができる。
このようにすれば、ガス排出路（２３）の他端側を含めて、ガス排出路（２３）の全体を金型（２、４、８、９）内で構成することができる。
請求項３記載の発明のように、ガス排出路（２３）を波形に屈折した形状とすれば、ガス排出路（２３）内の溶湯の伝熱面積を増大させ、溶湯を一層急速に冷却、凝固できる。
【００１０】
請求項４記載のように、ガス排出路（２３）の壁面部材を構成する熱伝導のよい材料としてはベリリウム銅が好適である。
【００１１】
また、請求項５記載の発明によると、金型は固定金型（２、８）と可動金型（４、９）とからなり、
ガス排出路（２３）の片側の壁面部材（２３ｂ、２３ｅ）を固定金型（２、８）側に設け、ガス排出路（２３）の他の片側の壁面部材（２３ａ、２３ｄ）を可動金型（４、９）側に設けたことを特徴としている。
これによれば、ガス排出路（２３）を固定金型（２、８）と可動金型（４、９）との当接位置に形成できるので、ダイカスト成形後に型開きすると、キャビティ（１０）内のダイカスト製品と一体にして、ガス排出路（２３）内で凝固した部分を取り出すことができる。
【００１２】
また、請求項６記載の発明は、請求項１ないし５のいずれか１つに記載の真空ダイカスト装置を用いてダイカスト製品を成形する真空ダイカスト方法に係るものであって、請求項１記載の発明と同様に、高品質のダイカスト製品を良好に成形することができる。
なお、上記各手段の括弧内の符号は、後述する実施形態記載の具体的手段との対応関係を示すものである。
【００１３】
【発明の実施の形態】
以下、本発明の実施の形態を図に基づいて説明する。
（第１実施形態）
図１は本発明による第１実施形態の真空ダイカスト装置を示すものであり、１は固定支持台であり、固定金型２を支持している。３は可動支持台であり、可動金型４を締付板５、６、７を介して支持している。
【００１４】
固定金型２内には固定入れ子８が配置され、また、可動金型４内には可動入れ子９が固定入れ子８と対向するように配置されている。そして、この両入れ子８、９の間に製品部を成形するキャビテイ１０を形成している。また、固定支持台１の下部には円筒状の射出スリーブ１１が支持されており、この射出スリーブ１１内に射出プランジャ１２が摺動可能に嵌合している。本例では、この射出スリーブ１１と射出プランジャ１２とにより金属溶湯の射出機構を構成している。
【００１５】
この射出プランジャ１２はその先端に径拡大部１２ａを有し、図示しない油圧駆動機構により射出スリーブ１１内を軸方向（図１左右方向）に移動するようになっている。図１に示す射出プランジャ１２の実線位置は型締め状態において射出プランジャ１２が最も後退した状態を示し、２点鎖線位置１２ｂは最も前進した状態を示している。
【００１６】
射出スリーブ１１の上方側の部位において、射出プランジャ１２の最大後退位置近傍に金属溶湯の注入口１３が形成してあり、この注入口１３から射出スリーブ１１内にダイカスト用金属（例えばアルミニュウム合金、マグネシウム合金、亜鉛合金等）の溶湯を図示しない溶湯注入器にて注入するようになっている。
射出スリーブ１１のうち、射出プランジャ１２の最大前進位置側の空間は、ランナー部（射出通路）１４およびゲート部１５を介してキャビテイ１０に連通している。ここで、ランナー部１４およびゲート部１５は互いに対向する固定入れ子８と可動入れ子９との間の空隙により形成されており、射出プランジャ１２の前進により射出スリーブ１１内の溶湯をキャビテイ１０内に圧入するものである。そして、ゲート部１５はランナー部１４の通路断面積を絞って溶湯をキャビテイ１０内の空間に高速で噴出させるものである。
【００１７】
可動型４側にはキャビテイ１０内で成形されたダイカスト製品を成形後に押し出すための押し出しピン１６が摺動可能に支持されている。また、可動型４側にはキャビテイ１０内を高真空度に真空引きするための真空経路１７が形成されており、そして、この真空経路１７の入口部（キャビテイ１０出口直後）を開閉するカットオフピン（経路開閉手段）１８が可動型４側に摺動可能に支持されている。１９はこのカットオフピン１８を操作する油圧駆動機構である。
【００１８】
真空経路１７は可動型４の外部への開口端部に真空配管２０が接続され、この真空配管２０は電磁弁２１を介して真空装置２２に連結されている。この真空装置２２は、モータ２２ａにより駆動される真空ポンプ２２ｂを有し、この真空ポンプ２２ｂの作動により得られる真空を蓄える真空タンク２２ｃが真空ポンプ２２ｂの吸入側に配置されている。さらに、前記した電磁弁２１と真空タンク２２ｃとの間に、手動操作される開閉弁２２ｄ、および真空経路１７からの気体中の不純物を除去するフィルタ２２ｅが配置されている。なお、開閉弁２２ｄはダイカスト成形時には開弁状態にしておく。
【００１９】
次に、図２は図１の要部拡大図であり、図２の例ではキャビテイ１０をスクロール型圧縮機のスクロール形状を成形するためにスクロール形状になっている。金型２、４、８、９のうち、可動型４、９側には、キャビテイ１０の最上部から上方に向けて真空経路１７を設けるとともに、可動型４、９と固定型２、８との境界部分に、真空経路１７に比して通路断面積が十分小さいガス排出路２３が形成してある。具体的には、真空経路１７の通路厚さ（図２左右方向の厚さ）は、例えば、１２〜３５ｍｍ程度であり、一方、ガス排出路２３の通路厚さ（図２左右方向の厚さ）は例えば、０．５〜０．７ｍｍ程度の微小厚さである。
【００２０】
このガス排出路２３の一端はキャビティ１０の最上部に連通するとともに、このガス排出路２３の他端を真空経路１７のうち、カットオフピン（経路開閉手段）１８よりも後流側の部位に連通させてある。ここで、ガス排出路２３は波形に屈折した通路形状を有しており、この波形の通路形状を設ける理由は、ガス排出路２３内に進入した溶湯から金型２、４、８、９への伝熱面積を拡大するためである。
【００２１】
ガス排出路２３は具体的には以下のごとく構成してある。すなわち、可動金型４の可動入れ子９の先端面（固定入れ子８の先端面に対向する先端面）には、波形に屈折した凹凸部２３ａが形成してあり、これに対し、固定金型２の固定入れ子８の先端面には、凹凸部２３ａと所定の微小間隔（上記０．５〜０．７ｍｍ程度の間隔）を介して対向する波形に屈折した凹凸部材２３ｂがボルト締め等の締結手段にて連結されている。ここで、凹凸部材２３ｂは両入れ子８、９と同様の耐熱金属（ＳＫＤ６１等）で形成されている。
【００２２】
そして、凹凸部２３ａと凹凸部材２３ｂとの間の微小間隔からなる波形通路の出口部は直角状に方向を曲げて直線通路２３ｃにて真空経路１７のカットオフピン１８後流側部位に連通させてある。
従って、ガス排出路２３の波形通路部の片側の壁面部材（凹凸部２３ａ）を可動金型４、９側に設け、ガス排出路２３の他の片側の壁面部材（凹凸部材２３ｂ）は固定金型２、８側に設けることになる。
【００２３】
なお、可動金型４と固定金型２との当接面において、キャビティ１０の外周側の部位には、キャビティ１０の真空状態を保持するためのシールを行うゴム製シール部材２４が配設されている。図１、２の例では、可動金型４側にゴム製シール部材２４が配設されている。
次に、上記したダイカスト装置においてダイカスト方法を説明すると、まず、可動金型４を図１に示すように固定金型２に対して当接させ、型締めする。この型締め状態において、射出プランジャ１２は図１の実線で示す最大後退位置に後退させておく。また、カットオフピン１８は図１、２の位置よりも右側に前進して、真空経路１７の入口部を遮断する位置に操作する。また、電磁弁２１は真空配管２１を閉塞する状態にある。
【００２４】
なお、ダイカスト製品の成形は短時間サイクルで繰り返されるので、ダイカスト成形の実施中は、真空装置２２の真空ポンプ２２ｂが常時作動して真空タンク２２ｃ内を減圧状態に保っている。
次に、金属溶湯（例えば、アルミニュウム合金、溶湯温度：７２０〜７４０°Ｃ程度）を図示しない溶湯注入器にて注入口１３から射出スリーブ１１内に注入する。
【００２５】
次に、この溶湯の注入完了後に、直ちに、射出プランジャ１２を図１の２点鎖線で示す最大前進位置１２ｂ側へ前進させる。この射出プランジャ１２の前進により、射出スリーブ１１内の溶湯がランナー部１４側へ移行するとともに、射出プランジャ１２が所定の中間位置（例えば、注入口１３を射出プランジャ１２の先端の径拡大部１２ａが閉塞した後の中間位置）に到達すると、この射出プランジャ１２の中間位置を図示しない位置検出センサが検出して、射出プランジャ１２の前進を一時停止（中断）させる。
【００２６】
この後に、電磁弁２１を開弁するとともに、カットオフピン１８を図１、２の実線位置に後退させて、真空経路１７を開放する。これにより、真空装置２２の真空タンク２２ｃが電磁弁２１を経てさらに真空経路１７およびガス排出通路２３を並列に通ってキャビティ１０に連通する。この結果、キャビティ１０内の真空引きが真空経路１７およびガス排出通路２３の両方を通して行われ（第１の真空引き状態）、キャビティ１０内の空気および金型潤滑油等から発生する熱分解ガスが真空装置２２側に吸引される。
【００２７】
そして、カットオフピン１８が開放位置に操作されてから、タイマー手段による所定時間（１〜２秒）が経過すると、油圧駆動機構１９によりカットオフピン１８が前進して真空経路１７の入口部を遮断する。これにより、真空経路１７を通るキャビティ１０内の真空引きは終了するが、カットオフピン１８による真空経路１７の遮断部をバイパスするようにガス排出路２３が形成されているので、このガス排出路２３を通して、キャビティ１０内の真空引き（第２の真空引き状態）が継続される。従って、カットオフピン１８による真空経路１７の遮断後もキャビティ１０内の真空度低下を抑制して、キャビティ１０内の真空度を高い状態に保持することができる。
【００２８】
そして、カットオフピン１８が真空経路１７の遮断位置に到達したことを検出した後に、射出プランジャ１２の前進を再開させ、射出プランジャ１２を２点鎖線で示す最大前進位置１２ｂに到達させる。これにより、射出スリーブ１１内およびランナー部１４内の溶湯がゲート部１５からキャビテイ１０内に高速で噴出し、キャビテイ１０内への溶湯の圧入充填が完了する。
【００２９】
ここで、真空経路１７の入口部を既にカットオフピン１８により遮断しているので、金属溶湯が真空経路１７内へ進入することはない。
一方、ガス排出路２３は開通したままであるので、キャビテイ１０内に圧入充填された溶湯の一部がガス排出路２３に進入するが、ガス排出路２３の通路厚みが０．５〜０．７ｍｍと微小であり、通路断面積が十分小さいとともに、ガス排出路２３を波形に屈折した形状にしてガス排出路２３内に進入した溶湯の伝熱面積を大きくしてあるから、ガス排出路２３内に進入した溶湯からガス排出路２３を形成する壁面部材への伝熱を促進して、溶湯を短時間で急速に冷却、凝固できる。
【００３０】
従って、ガス排出路２３の波形通路部の途中で十分溶湯の進入を停止させることができるので、溶湯が直線通路２３ｃを経てさらに真空経路１７まで進入することはない。
そして、ガス排出路２３の波形通路部の途中で溶湯が冷却、凝固すると、キャビティ１０内の真空引き作用は消滅するので、予め、このガス排出路２３の途中での溶湯凝固時間を実験により設定しておき、射出プランジャ１２の前進再開後、このガス排出路途中での溶湯凝固時間に相当の時間が経過すると、電磁弁２１を閉弁する。
【００３１】
次に、射出プランジャ１２の前進再開後、キャビテイ１０内に圧入充填された溶湯の凝固時間（上記ガス排出路２３の途中での溶湯凝固時間より長い時間）が経過すると、キャビテイ１０内におけるダイカスト製品の成形が完了するので、金型の型開きを行う。すなわち、可動型４を固定型２から離れる方向（図１の左方向）に移動させて型開きを行うとともに、可動型４側の押し出しピン１６および固定型２側の射出プランジャ１２を前進させて、キャビテイ１０内の空間で凝固したダイカスト製品をランナー部１４内およびガス排出路２３内の空間で凝固した部分と一体にして押し出す。
【００３２】
その後に、可動型４を固定型２側に移動させて、型締めを行うとともに、射出プランジャ１２を図１の実線位置に後退させ、初期の状態に戻る。これにより、一連のダイカスト方法の全工程が完了する。
ところで、従来装置では、金属溶湯の真空経路１７への進入阻止のために、キャビテイ１０内への金属溶湯の圧入完了前に、カットオフピン１８にて真空経路１７を遮断しなければならないので、キャビティ１０内の真空度が低下して、ダイカスト製品内ガス量の増大を招き、ダイカスト製品の品質低下を引き起こすという不具合があった。
【００３３】
これに対し、本実施形態によると、前述したように、真空経路１７とガス排出路２３の両方を通してキャビティ１０内の真空引きを行う第１の真空引き状態の後に、カットオフピン１８による真空経路１７の遮断部をバイパスするガス排出路２３を通して、キャビティ１０内の真空引きを継続する第２の真空引き状態を設定している。
【００３４】
そのため、カットオフピン１８による真空経路１７の遮断後もキャビティ１０内の真空度を高い状態に保持することができ、ダイカスト製品内ガス量を低減して、ダイカスト製品の品質を向上できる。
図３は溶湯をキャビティ１０内に充填しない状態において本発明者が比較実験した結果を示すもので、（ａ）は本発明によるガス排出路２３を形成してない従来装置におけるカットオフピン１８による真空経路１７の開放、遮断と、キャビティ１０内の真空度変化との関係を示し、（ｂ）はガス排出路２３を形成した本発明装置におけるカットオフピン１８による真空経路１７の開放、遮断と、キャビティ１０内の真空度変化との関係を示している。
【００３５】
（ａ）の従来装置による場合は、カットオフピン１８により真空経路１７を遮断すると、直ちに、キャビティ１０内の真空引きが停止されるので、これ以後、ダイカスト用金型のシール不良、キャビティ１０内の熱分解ガス発生等により急速にキャビティ１０内の真空度が低下（圧力上昇）していく。本発明者の測定によると、カットオフピン１８による真空経路遮断後の真空度低下の勾配は８６．５Ｔｏｒｒ／ｓであった。
【００３６】
これに対し、（ｂ）の本発明装置による場合は、カットオフピン１８による真空経路遮断後もガス排出路２３によるキャビティ１０内の真空引き（第２の真空引き状態）が継続されるので、上記のごとき真空度低下の要因が発生しても真空経路遮断後の真空度低下の勾配を８．０Ｔｏｒｒ／ｓという、１／１０以下の僅少値に抑えることがてきた。
【００３７】
その結果、従来装置により成形されたダイカスト製品に含まれるガス量と、本発明装置により成形されたダイカスト製品に含まれるガス量とを比較すると、図４に示すように、ダイカスト製品内ガス量を本発明装置では従来装置の１／３以下に低減でき、ダイカスト製品の品質を格段と向上できることを確認した。
（第２実施形態）
上述した第１実施形態および実験データの説明から理解されるように、ガス排出路２３の形態は、カットオフピン１８による真空経路遮断後におけるキャビティ１０内の真空度低下の抑制のためには、通路断面積を大きくすることが好ましく、一方、ガス排出路２３を通過して真空経路１７内に溶湯が進入することを阻止するためには、ガス排出路２３の通路断面積を小さくして溶湯の冷却、凝固を促進することが好ましい。
【００３８】
このように、ガス排出路２３の具体的形態の設計に際しては、キャビティ１０内の真空度低下の抑制と、真空経路１７内への溶湯の進入阻止という、相反する２つの課題を両立させることが要求される。
そこで、図５に示す第２実施形態では、上記の２つの課題の両立のための改良構造を提案するものであって、ガス排出路２３の入口側の波形通路部を形成する壁面部材を金型２、４、８、９を構成する耐熱金属（例えば、ＳＫＤ６１等）より熱伝導のよい材料、具体的にはベリリウム銅で構成した。
【００３９】
すなわち、第２実施形態では可動入れ子９とは別体の凹凸部材２３ａおよびブロック体２３ｄをベリリウム銅で構成して、この両部材２３ａ、２３ｄをボルト等の締結手段にて可動入れ子９側に連結している。また、固定入れ子８とは別体の凹凸部材２３ｂおよびブロック体２３ｅをベリリウム銅で構成して、この両部材２３ｂ、２３ｅをボルト等の締結手段にて固定入れ子８側に連結している。
【００４０】
第２実施形態によると、ガス排出路２３の入口側の波形通路部を形成する上記各部材２３ａ、２３ｂ、２３ｄ、２３ｅをベリリウム銅のように熱伝導のよい材料で構成しているため、ガス排出路２３の入口側の波形通路部に溶湯が進入してきたとき、溶湯の熱を入口側の波形通路部において金型２、４、８、９側に急速に伝導することができる。そのため、ガス排出路２３の通路断面積（図５左右方向の通路厚み）を第１実施形態より広くしても、入口側の波形通路部途中にて溶湯を急速に冷却、凝固できる。
【００４１】
このように、ガス排出路２３の通路断面積を広くできる分だけ、ガス排出路２３による真空引き効果を増大でき、図３（ｂ）による真空度低下の勾配をより一層小さくできる。
なお、上記第１、第２実施形態ではいずれも、ガス排出路２３の他端を、金型２、４、８、９の内部において、カットオフピン（経路開閉手段）１８よりも後流側の真空経路１７に連通させているが、本発明はこのような形態のみに限定されるものではなく、例えば、ガス排出路２３の他端を真空経路１７とは別の独立の真空経路を介して金型２、４の外部において真空装置２２に直接連通させることもできる。
【図面の簡単な説明】
【図１】本発明の第１実施形態を示すダイカスト装置の要部断面図である。
【図２】図１の要部拡大断面図である。
【図３】カットオフピンによる真空経路の開放、遮断と、キャビティ内の真空度変化との関係を示すグラフである。
【図４】本発明装置と従来装置とによるダイカスト製品内ガス量を比較して示すグラフである。
【図５】本発明の第２実施形態を示すダイカスト装置の一部拡大断面図である。
【符号の説明】
２…固定金型、４…可動金型、８…固定入れ子、９…可動入れ子、
１０…キャビテイ、１１…射出スリーブ、１２…射出プランジャ、
１７…真空経路、１８…カットオフピン、２２…真空装置、２３…ガス排出路。
【図１】
0003587023.tif 000002
【図２】
0003587023.tif 000003
【図３】
0003587023.tif 000004
【図４】
0003587023.tif 000005
【図５】
0003587023.tif 000006